(57)【要約】      （修正有）【課題】湿潤強さと、水解性とを両立するウェットティッシュを提供する。【解決手段】第１のシート２及び第２のシート３を備える複層シート４を含む、水解性を有するウェットティッシュ１であって、第１のシート２が、第１の親水性繊維含有層と、第１の疎水性繊維含有層とを含み、第２のシート３が、第２の親水性繊維含有層と、第２の疎水性繊維含有層とを含み、複層シート４が、所定の間隔を有する複数の接合部５を有し、複数の接合部５が、０．５〜１２．０％の面積率を有し、第１のシート２及び第２のシート３のそれぞれが、１００秒以下のほぐれやすさを有し、複層シート４が、１５０ｍｍ以下の剛軟度を有し、ウェットティッシュ１が、１．０Ｎ／２５ｍｍ以上の引張強さを有する構成にした。【選択図】図１
2015188711.tif 000002
【特許請求の範囲】
【請求項１】
第１のシート及び第２のシートを備える複層シートを含む、水解性を有するウェットティッシュであって、
第１のシートが、親水性繊維を９５〜１００質量％含む第１の親水性繊維含有層と、疎水性繊維を５〜３０質量％含む第１の疎水性繊維含有層とを含み、そして第２のシートが、親水性繊維を９５〜１００質量％含む第２の親水性繊維含有層と、疎水性繊維を５〜３０質量％含む第２の疎水性繊維含有層とを含み、
第１の疎水性繊維含有層が、第２の疎水性繊維含有層と隣接して配置され、
前記複層シートが、第１の疎水性繊維含有層と、第２の疎水性繊維含有層とを接合し且つ間隔をおいて配置された、複数の接合部を有し、
前記複数の接合部の前記間隔が、第１の疎水性繊維含有層の疎水性繊維の平均繊維長の０．６倍以上且つ第２の疎水性繊維含有層の疎水性繊維の平均繊維長の０．６倍以上であり、
前記複数の接合部が、前記複層シートに対して、０．５〜１２．０％の面積率を有し、
前記複層シートから分離された第１のシート及び第２のシートのそれぞれが、ほぐれやすさ試験において、１００秒以下のほぐれやすさを有し、
前記複層シートが、１５０ｍｍ以下の剛軟度を有し、そして
前記ウェットティッシュが、幅２５ｍｍ当たり、１．０Ｎ以上の引張強さを有する、
ことを特徴とする、前記ウェットティッシュ。
【請求項２】
第１の疎水性繊維含有層の繊維密度が、第１の親水性繊維含有層の繊維密度よりも高く、そして／又は第２の疎水性繊維含有層の繊維密度が、第２の親水性繊維含有層の繊維密度よりも高い、請求項１に記載のウェットティッシュ。
【請求項３】
第１の親水性繊維含有層及び第２の親水性繊維含有層が、前記積層シートの表層に配置され、そして前記積層シートが、前記積層シートの片面又は両面に、高圧水流が吹付けられることにより形成された畝溝構造を有する、請求項１又は２に記載のウェットティッシュ。
【請求項４】
第１の疎水性繊維含有層及び第２の疎水性繊維含有層のそれぞれが、前記疎水性繊維として、低融点成分と、低融点成分よりも高い融点を有する高融点成分とを含む複合繊維から成る熱融着性繊維を含む、請求項１〜３のいずれか一項に記載のウェットティッシュ。
【請求項５】
前記接合部がエンボス部であり、前記エンボス部において、第１の疎水性繊維含有層の疎水性繊維の低融点成分の少なくとも一部が、第２の疎水性繊維含有層に含まれる繊維と融着しており、そして／又は第２の疎水性繊維含有層の疎水性繊維の低融点成分の少なくとも一部が、第１の疎水性繊維含有層に含まれる繊維と融着している、請求項４に記載のウェットティッシュ。
【請求項６】
第１の疎水性繊維含有層の疎水性繊維及び／又は第２の疎水性繊維含有層の疎水性繊維が、６．５ｍｍ以下の平均繊維長を有する、請求項１〜５のいずれか一項に記載のウェットティッシュ。
【請求項７】
前記複数の接合部が、１つ当たり、０．４〜９ｍｍ2の面積を有する、請求項１〜６のいずれか一項に記載のウェットティッシュ。
【請求項８】
第１の親水性繊維含有層及び第２の親水性繊維含有層のそれぞれが、１００質量％の親水性繊維を含み、そして第１の疎水性繊維含有層及び第２の疎水性繊維含有層のそれぞれが、５〜３０質量％の疎水性繊維及び７０〜９５質量％の親水性繊維を含む、請求項１〜７のいずれか一項に記載のウェットティッシュ。
【請求項９】
第１の親水性繊維含有層の親水性繊維及び／又は第２の親水性繊維含有層の親水性繊維が、パルプ及び再生セルロースを含む、請求項１〜８のいずれか一項に記載のウェットティッシュ。
【請求項１０】
前記ウェットティッシュが、第１のシート及び／又は第２のシートをクレープ処理することにより形成されたひだ構造を有する、請求項１〜９のいずれか一項に記載のウェットティッシュ。
【請求項１１】
請求項１〜１０のいずれか一項に記載のウェットティッシュの製造方法であって、
次の各ステップ、
（１）第１のシートを形成するステップ、
（２）第２のシートを形成するステップ、及び
（３）第２のシートを、第１の疎水性繊維含有層と、第２の疎水性繊維含有層とを向かい合わせて、第１のシートの上に積み重ねることにより積み重ねシートを形成するとともに、前記積み重ねシートを接合することにより、複数の接合部を有する複層シートを形成するステップ、
を含むことを特徴とする、前記方法。
【請求項１２】
ステップ（１）が、
（１ａ）第１の親水性繊維含有層の原料の水分散液を支持体上に供給し、前記支持体上に、第１の親水性繊維含有層のウェブを形成するステップ、
（１ｂ）高圧水流ノズルから、前記支持体上の第１の親水性繊維含有層のウェブに高圧水流を噴射して、繊維を交絡させ、第１の親水性繊維含有層を形成するステップ、
（１ｃ）第１の疎水性繊維含有層の原料の水分散液を支持体上に供給し、前記支持体上に第１の疎水性繊維含有層のウェブを形成するステップ、
（１ｄ）第１の親水性繊維含有層の高圧水流を噴射していない面に、第１の疎水性繊維含有層のウェブを積み重ね、水分を含む第１のシートを形成するステップ、及び
（１ｅ）水分を含む第１のシートを乾燥するステップ、
をさらに含む、請求項１１に記載の方法。
【請求項１３】
ステップ（２）が、
（２ａ）第２の親水性繊維含有層の原料の水分散液を支持体上に供給し、前記支持体上に、第２の親水性繊維含有層のウェブを形成するステップ、
（２ｂ）高圧水流ノズルから、前記支持体上の第２の親水性繊維含有層のウェブに高圧水流を噴射して、繊維を交絡させ、第２の親水性繊維含有層を形成するステップ、
（２ｃ）第２の疎水性繊維含有層の原料の水分散液を支持体上に供給し、前記支持体上に第２の疎水性繊維含有層のウェブを形成するステップ、
（２ｄ）第２の親水性繊維含有層の高圧水流を噴射していない面に、第２の疎水性繊維含有層のウェブを積み重ね、水分を含む第２のシートを形成するステップ、
（２ｅ）水分を含む第２のシートを乾燥するステップ、
をさらに含む、請求項１１又は１２に記載の方法。
【請求項１４】
第１の疎水性繊維含有層及び第２の疎水性繊維含有層のそれぞれが、前記疎水性繊維として、低融点成分と、当該低融点成分よりも高い融点を有する高融点成分とを含む複合繊維から成る熱融着性繊維を含み、ステップ（１）において、水分を含む第１のシートを、第１の疎水性繊維含有層の前記疎水性繊維の前記低融点成分の融点よりも低い温度で乾燥し、そしてステップ（２）において、水分を含む第２のシートを、第２の疎水性繊維含有層の前記疎水性繊維の前記低融点成分の融点よりも低い温度で乾燥する、請求項１１〜１３のいずれか一項に記載の方法。
【請求項１５】
ステップ（３）において、前記積み重ねシートを、第１の疎水性繊維含有層の前記疎水性繊維の前記低融点成分及び第２の疎水性繊維含有層の前記疎水性繊維の前記低融点成分の融点以上であって、第１の疎水性繊維含有層の前記疎水性繊維の前記高融点成分及び第２の疎水性繊維含有層の前記疎水性繊維の前記高融点成分の融点未満である温度でエンボスすることにより、複数の接合部を有する複層シートを形成する、請求項１４に記載の方法。
【請求項１６】
ステップ（１ｅ）において、水分を含む第１のシートを、第１の親水性繊維含有層をロール型ドライヤーのロールに接触させながら乾燥する、請求項１２に記載の方法。
【請求項１７】
ステップ（２ｅ）において、水分を含む第２のシートを、第２の親水性繊維含有層をロール型ドライヤーのロールに接触させながら乾燥する、請求項１３に記載の方法。
【請求項１８】
ステップ（１）において、第１のシートをクレープ処理するステップをさらに含み、そして／又はステップ（２）において、第２のシートをクレープ処理するステップをさらに含む、請求項１１〜１７のいずれか一項に記載の方法。
【発明の詳細な説明】
【技術分野】
【０００１】
本開示は、ウェットティッシュ、及び当該ウェットティッシュの製造方法に関する。
【背景技術】
【０００２】
トイレに流せるタイプのウェットティッシュが開発され、市販されている。トイレに流すためには、ウェットティッシュが、使用の際を考慮した、所定の湿潤強さと、水に流す際を考慮した、所定の水解性とを有する必要がある。当技術分野では、化学系薬剤を添加することにより、使用時の湿潤強さと、水解性とを両立しているものが多い。
【０００３】
例えば、特許文献１には、水溶性高分子（メチルセルロース、ヒドロキシプロピルメチルセルロース等）と、少なくとも１種の、少なくとも２個の水酸基が置換したベンゼン核を含有する化合物（レゾルシン、ピロカテコール、ピロガロール、フロログルシノール等）とを含有する水解紙、並びに水解性ウェットティッシュが記載されている。
【０００４】
また、特許文献２には、カチオン性樹脂（例えば、カチオン化セルロース、カチオン化デンプン、カチオン化グアーガム、カチオン化デキストリンおよびポリ塩化ジメチルメチレンピペリジニウム）と、アニオン性樹脂（例えば、ポリアクリル酸塩、カルボキシメチルセルロース、カルボキシメチルデンプン、アルギン酸、キサンタンガムおよびポリメタクリル酸塩）とを含有する樹脂組成物から形成されたイオン性繊維を含む水解性繊維から構成される水解性不織布と、短繊維から形成されている短繊維不織布との少なくとも２種類の不織布が水解可能に積層されていることを特徴とする積層不織布が記載されている。
【０００５】
また、特許文献３には、木材パルプ、生分解性合成繊維、カルボキシル基を有する水溶性バインダ及びカチオン性ポリマーを含有する湿紙に対して高圧水ジェット流処理を施して得た水解紙に、アルカリ土類金属、マンガン、亜鉛、コバルト及びニッケルから選ばれる１種又は２種以上の金属イオン並びに有機溶剤を含有する水性洗浄剤を含浸させてなる水解性清掃物品であって、上記水解紙は、単層紙が２枚以上積層されエンボス加工されてなるマルチプライ構造であり、最外層を構成する単層紙は、それぞれの片面側から高圧水ジェット流処理が施されており、当該処理面が外方を向くように積層されている水解性清掃物品が記載されている。
【０００６】
さらに、特許文献４には、アニオン性接着剤（カルボキシメチルセルロースナトリウム、カラギーナン、ポリウロン酸ナトリウム等）、及び一般式（１）又は（２）で表されるカチオン性オリゴマーを使用した水解紙が記載されている。
【０００７】
また、化学系薬剤を用いないタイプのウェットティッシュとして、特許文献５には、叩解度が７００ｍＬ以上の未叩解パルプ（ａ）、叩解度が４００〜６５０ｍＬの叩解パルプ（ｂ）、叩解度が７００ｍＬ以上の再生セルロース（ｃ）及び叩解度が０〜４００ｍＬのフィブリル化した精製セルロース（ｄ）含む水解性繊維シートが記載されている。
【先行技術文献】
【特許文献】
【０００８】
【特許文献１】特開２００１−３２９７号公報
【特許文献２】特開２００１−１３８４２４号公報
【特許文献３】特開２００８−２０１７号公報
【特許文献４】特開２００９−５２１５２号公報
【特許文献５】特開２０１０−２８５７１８号公報
【発明の概要】
【発明が解決しようとする課題】
【０００９】
特許文献１〜４に記載の水解性を有するウェットティッシュは、化学系薬剤の作用により、湿潤強さと、水解性とを両立するものである。しかし、ウェットティッシュが人の肌に触れるものであることを考慮すると、化学系薬剤を含ませずに、湿潤強さと、水解性とを両立するウェットティッシュを開発することが好ましい。
また、特許文献５に記載の水解性繊維シートは、フィブリル化した精製セルロースを添加することにより、湿潤強さと、水解性とを両立しているが、別の手法により、湿潤強さと、水解性とを両立するウェットティッシュを提供することに対する需要がある。
【００１０】
従って、本開示は、湿潤強さと、水解性とを両立するウェットティッシュを提供することを目的とする。
【課題を解決するための手段】
【００１１】
本開示者らは、第１のシート及び第２のシートを備える複層シートを含む、水解性を有するウェットティッシュであって、第１のシートが、親水性繊維を９５〜１００質量％含む第１の親水性繊維含有層と、疎水性繊維を５〜３０質量％含む第１の疎水性繊維含有層とを含み、そして第２のシートが、親水性繊維を９５〜１００質量％含む第２の親水性繊維含有層と、疎水性繊維を５〜３０質量％含む第２の疎水性繊維含有層とを含み、第１の疎水性繊維含有層が、第２の疎水性繊維含有層と隣接して配置され、上記複層シートが、第１の疎水性繊維含有層と、第２の疎水性繊維含有層とを接合し且つ間隔をおいて配置された、複数の接合部を有し、上記複数の接合部の間隔が、第１の疎水性繊維含有層の疎水性繊維の平均繊維長の０．６倍以上且つ第２の疎水性繊維含有層の疎水性繊維の平均繊維長の０．６倍以上であり、上記複数の接合部が、上記複層シートに対して、０．５〜１２．０％の面積率を有し、上記複層シートから分離された第１のシート及び第２のシートのそれぞれが、ほぐれやすさ試験において、１００秒以下のほぐれやすさを有し、上記複層シートが、１５０ｍｍ以下の剛軟度を有し、そして上記ウェットティッシュが、幅２５ｍｍ当たり、１．０Ｎ以上の引張強さを有することを特徴とするウェットティッシュを見出した。
【発明の効果】
【００１２】
本開示のウェットティッシュは、湿潤強さと、水解性とを両立する。
【図面の簡単な説明】
【００１３】
【図１】図１は、本開示の実施形態の１つに従うウェットティッシュの平面図である。
【図２】図２は、図１のＩＩ−ＩＩ面における断面図である。
【図３】図３は、接合部の間隔と、繊維長との関係を説明するための模式図である。
【図４】図４は、本開示の別の実施形態に従うウェットティッシュの断面図である。
【図５】図５は、本開示の実施形態の１つに従うウェットティッシュの製造方法を説明するための概略図である。
【図６】図６は、本開示の実施形態の１つに従うウェットティッシュの製造方法を説明するための概略図である。
【発明を実施するための形態】
【００１４】
［定義］
本開示のウェットティッシュを説明する前に、いくつかの用語について、その定義を説明する。
・「平均繊維長」
本開示では、親水性繊維及び疎水性繊維を含む繊維の平均繊維長は、重さ加重平均繊維長を意味し、メッツォオートメーション（ｍｅｔｓｏ  ａｕｔｏｍａｔｉｏｎ）社製のカヤーニファイバーラボファイバープロパティーズ（オフライン）［ｋａｊａａｎｉＦｉｂｅｒＬａｂ  ｆｉｂｅｒ  ｐｒｏｐｅｒｔｉｅｓ（ｏｆｆ−ｌｉｎｅ）］により測定されるＬ（ｗ）値を意味する。
【００１５】
・「融点」
本開示において、疎水性繊維の「融点」は、示差走査熱量分析計において、昇温速度１０℃／分で測定した際の、固形状から液状に変化する際の吸熱ピークのピークトップ温度を意味する。上記示差走査熱量分析計としては、例えば、島津製作所社製のＤＳＣ−６０型ＤＳＣ測定装置が挙げられる。
なお、疎水性繊維が、複数の成分を含む場合には、上記融点は、各成分について測定される。
【００１６】
・「搬送方向」及び「直交方向」
本開示において、搬送方向は、製造時の搬送方向を意味し、そして直交方向は、製造時の搬送方向と直交する方向を意味する。
【００１７】
・接合部に関する「間隔」
本明細書では、接合部の「間隔」は、ある接合部と、当該ある接合部から最も近い位置にある接合部とにおいて、それらの内側から内側までの距離（内々の距離）を意味する。図３では、間隔Ｉは、接合部５ｄと、接合部５ｄから最も近い位置にある接合部５ｅとの間の内々の距離である。
【００１８】
・接合部に関する「ピッチ」
本明細書では、接合部間の「ピッチ」は、ある接合部と、当該ある接合部から最も近い位置にある接合部とにおいて、それらの中心間距離を意味する。図３では、ピッチＰは、接合部５ｄと、接合部５ｄから最も近い位置にある接合部５ｅとの中心間距離である。
【００１９】
本開示のウェットティッシュ、並びにウェットティッシュの製造方法について、以下、詳細に説明する。
＜ウェットティッシュ＞
本開示のウェットティッシュは、水解性を有し、そして第１のシート及び第２のシートを備える複層シートを含む。
【００２０】
本明細書では、「ウェットティッシュ」及び「複層シート」は、「ウェットティッシュ」には薬液が含まれるが、「複層シート」には薬液が含まれない点で異なる。
また、本開示のウェットティッシュでは、図面等において、第２のシートが、第１のシートの上に積み重ねられているように表現される場合があるが、当該表現は、ウェットティッシュの使用面を限定するものではない。すなわち、第１のシートの、第２のシートと反対側の面が、汚れを拭き取ることができ、そして第２のシートの、第１のシートと反対側の面が、汚れを拭き取ることができる。
【００２１】
本開示のウェットティッシュでは、第１のシートが、親水性繊維を９５〜１００質量％含む第１の親水性繊維含有層と、疎水性繊維を５〜３０質量％含む第１の疎水性繊維含有層とを含み、そして第２のシートが、親水性繊維を９５〜１００質量％含む第２の親水性繊維含有層と、疎水性繊維を５〜３０質量％含む第２の疎水性繊維含有層とを含む。また、本開示のウェットティッシュでは、第１の疎水性繊維含有層が、第２の疎水性繊維含有層と隣接して配置され、上記複層シートが、第１の疎水性繊維含有層と、第２の疎水性繊維含有層とを接合し且つ間隔をおいて配置された、複数の接合部を有する。これらを、図１〜図３を用いて説明する。
【００２２】
本開示の実施形態の１つに従うウェットティッシュの平面図を、図１に示し、そして図１のＩＩ−ＩＩ面における断面図を、図２に示す。図１及び図２に示されるウェットティッシュ１では、第１のシートが、親水性繊維（図示せず）を９５〜１００質量％含む第１の親水性繊維含有層２ａと、疎水性繊維（図示せず）を５〜３０質量％含む第１の疎水性繊維含有層２ｂとを含み、そして第２のシート３が、親水性繊維（図示せず）を９５〜１００質量％含む第２の親水性繊維含有層３ａと、疎水性繊維（図示せず）を５〜３０質量％含む第２疎水性繊維含有層３ｂとを含む。
【００２３】
また、図１及び図２に示されるウェットティッシュ１では、第１の疎水性繊維含有層２ｂが、第２の疎水性繊維含有層３ｂと隣接して配置され、複層シート４が、第１の疎水性繊維含有層２ｂと、第２の疎水性繊維含有層３ｂとを接合することにより形成された、複数の接合部５を有する。具体的には、図１及び図２に示されるウェットティッシュ１では、複層シート４は、第１の疎水性繊維含有層２ｂと、第２の疎水性繊維含有層３ｂとをエンボスすることにより形成された複数のエンボス部５'を有する。なお、複層シート４では、複数のエンボス部５'が、千鳥状に配置されている。
【００２４】
図１及び図２に示される実施形態では、上記接合部がエンボス部であるが、本開示のウェットティッシュでは、上記接合部はエンボス部に限定されない。本開示の別のいくつかの実施形態に従うウェットティッシュでは、上記接合部は、例えば、接着剤により形成された接着部、粘着剤により形成された粘着部等である。
【００２５】
上記接合部は、第１のシートの表面、具体的には、第１の疎水性繊維含有層の、第１の親水性繊維含有層と反対側の面と、第２のシートの表面、具体的には、第２の疎水性繊維含有層の、第２の親水性繊維含有層と反対側の面とを接合すればよいが、上記接合部は、第１の疎水性繊維含有層及び第２の疎水性繊維含有層のいずれか一方の内部において、繊維同士をさらに接合していることが好ましく、そして第１のシート及び第２のシートの両方の内部において、繊維同士をさらに接合していることがより好ましい。ウェットティッシュの湿潤強さの観点からである。
【００２６】
第１の疎水性繊維含有層及び第２の疎水性繊維含有層の一方又は両方の内部において、繊維同士を接合させる観点からは、上記接合部は、エンボス部であることが好ましい。上記接合部がエンボス部である場合には、第１の疎水性繊維含有層及び第２の疎水性繊維含有層の疎水性繊維は、熱融着性繊維を含むことが好ましく、そして低融点成分と、低融点成分よりも高い融点を有する高融点成分を含む複合繊維から成る熱融着性繊維（以下、「低融点成分及び高融点成分を含む複合繊維から成る熱融着性繊維」と称する場合がある）を含むことがより好ましい。
【００２７】
上記エンボス部において、第１の疎水性繊維含有層の疎水性繊維（熱融着性繊維の低融点成分）の少なくとも一部が、第２の疎水性繊維含有層の疎水性繊維と融着していることが好ましく、そして第２の疎水性繊維含有層が、後述の親水性繊維を含む場合には、第１の疎水性繊維含有層の熱融着性繊維（の低融点成分）の少なくとも一部が、第２の疎水性繊維含有層の親水性繊維と融着していることが好ましい。ウェットティッシュの湿潤強さの観点からである。
【００２８】
同様の観点から、上記エンボス部において、第２の疎水性繊維含有層の疎水性繊維（熱融着性繊維の低融点成分）の少なくとも一部が、第１の疎水性繊維含有層の疎水性繊維と融着していることが好ましく、そして第１の疎水性繊維含有層が、後述の親水性繊維を含む場合には、第２の疎水性繊維含有層の熱融着性繊維（の低融点成分）の少なくとも一部が、第１の疎水性繊維含有層の親水性繊維と融着していることが好ましい。
【００２９】
同様の観点から、上記接合部が接着部である場合には、接着剤の粘度を下げることにより、接着剤を、第１の疎水性繊維含有層及び第２の疎水性繊維含有層の一方又は両方の内部に染み込ませ、接着剤を、第１の疎水性繊維含有層及び第２の疎水性繊維含有層の一方又は両方に含まれる繊維と接合させることが好ましい。上記接合部が粘着部の場合も同様である。
【００３０】
本開示のウェットティッシュでは、上記接合部が、第１の親水性繊維含有層及び／又は第２の親水性繊維含有層に含まれる繊維、例えば、親水性繊維を接合していてもよいが、上記接合部は、積層シートの最表面（使用面）に存在しないことが好ましい。上記接合部、例えば、エンボス部は、不織布部分と比較して硬い傾向があり、上記接合部が積層シートの最表面（使用面）に存在すると、ユーザーが硬さを感じる傾向があるからである。
【００３１】
ウェットティッシュが上記接合部を有することにより、ウェットティッシュが、湿潤時には、第１のシートの湿潤強さと、第２のシートの湿潤強さとを合算した湿潤強さを示す傾向があり、そして水解時には、第１のシート及び第２のシートの個々の水解性を示す傾向がある。
例えば、第１のシート及び第２のシートが同一のシートである場合には、本開示のウェットティッシュは、第１のシートの２倍の湿潤強さを示し、そして第１のシートと同一の水解性を示す傾向がある。
【００３２】
本開示のウェットティッシュにおいて、複数の接合部の間隔は、第１の疎水性繊維含有層の疎水性繊維の平均繊維長の０．６倍以上、好ましくは０．７倍以上、より好ましくは０．８倍以上、さらに好ましくは１．０倍以上、さらにいっそう好ましくは１．５倍以上、そしてさらにいっそう好ましくは２．０倍以上である。
【００３３】
また、本開示のウェットティッシュにおいて、複数の接合部の間隔は、第２の疎水性繊維含有層の疎水性繊維の平均繊維長の０．６倍以上、好ましくは０．７倍以上、より好ましくは０．８倍以上、さらに好ましくは１．０倍以上、さらにいっそう好ましくは１．５倍以上、そしてさらにいっそう好ましくは２．０倍以上である。
【００３４】
複数の接合部の間隔が、第１の疎水性繊維含有層及び第２の疎水性繊維含有層の各疎水性繊維の平均繊維長の０．６倍以上であるべき理由を、図３を用いて説明する。
図３は、接合部の間隔と、繊維長との関係を説明するための模式図である。図３は、図１の領域ＩＩＩの平面図であり、説明のため、第２のシート３が省略されている。また、図３では、第１の疎水性繊維含有層２ｂの疎水性繊維のうち、接合部５ａ，５ｂ及び５ｃに接合されている疎水性繊維６ａ，６ｂ及び６ｃのみが示されている。
【００３５】
接合部５の間隔Ｉが、第１の疎水性繊維含有層２ｂの疎水性繊維６の平均繊維長よりも長いと、例えば、接合部５ａに接合された疎水性繊維６ａは、隣接する接合部５ｂ（又は５ｃ）に接合された疎水性繊維６ｂ（又は６ｃ）と、交絡点７ａｂ（又は７ａｃ）において交絡することはあっても、隣接する接合部５ｂ（又は５ｃ）に連結されることはない。すなわち、隣接する接合部５ａ〜５ｃは、疎水性繊維６ａ〜６ｃにより連結されることがない。従って、ウェットティッシュが水洗トイレに廃棄された際に、接合部５ａ〜５ｃは、別個の断片に容易に分離するため、ウェットティッシュの水解性が低下しにくい。
上述の接合部の間隔と、繊維長との関係は、第２の疎水性繊維含有層も同様である。
【００３６】
一般に、ウェットティッシュ等の不織布では、不織布を構成する繊維は、直線状では存在せず、他の繊維と交絡し、蛇行している。従って、接合部５の間隔Ｉは、疎水性繊維６の平均繊維長より短い場合であっても、水洗トイレ等に廃棄された際に、接合部５ａ〜５ｃは、別個の断片に分離可能な場合がある。
【００３７】
本願発明者が確認したところ、接合部の間隔が、第１の疎水性繊維含有層及び第２の疎水性繊維含有層のそれぞれの疎水性繊維の平均繊維長の０．６倍以上であれば、ほぐれやすさ試験において１００秒以下のほぐれやすさを有しうることが確認された。
以上より、水解性を考慮すると、複数の接合部は、第１の疎水性繊維含有層及び第２の疎水性繊維含有層の各疎水性繊維の平均繊維長の０．６倍以上の間隔を有するべきである。
【００３８】
本開示のウェットティッシュにおいて、第１の疎水性繊維含有層及び／又は第２の疎水性繊維含有層が、疎水性繊維以外の繊維種（例えば、親水性繊維）を含む場合には、複数の接合部の間隔は、第１の疎水性繊維含有層及び第２の疎水性繊維含有層に含まれる各繊維種の平均繊維長の、好ましくは０．６倍以上、より好ましくは０．７倍以上、さらに好ましくは０．８倍以上、さらにいっそう好ましくは１．０倍以上、さらにいっそう好ましくは１．５倍以上、そしてさらにいっそう好ましくは２．０倍以上である。
【００３９】
なお、上記親水性繊維は、他の繊維、特に他の親水性繊維と水素結合により接合していることから、水洗トイレ等に廃棄されると、他の繊維との水素結合による接合点が消失しやすい。従って、上記親水性繊維の平均繊維長は、合成繊維の平均繊維長と比較して、特に上記接合部がエンボス部である場合において、ウェットティッシュの水解性に与える影響は少ない。
【００４０】
本開示のウェットティッシュにおいて、接合部の、複層シートに対する面積率の下限は、個々の接合部の面積等によっても変化するが、一般的には０．５％以上、好ましくは１．０％以上、より好ましくは１．２％以上、そしてさらに好ましくは１．５％以上である。上記面積率が０．５％を下回ると、第１のシート及び第２のシートの接合が不十分であり、ひいてはウェットティッシュの湿潤強さが低下し、ウェットティッシュが、使用時に破断する場合がある。
【００４１】
上記面積率の上限は、個々の接合部の面積、接合部の個数密度等によっても変化するが、一般的には１２％以下、好ましくは１０．０％以下、より好ましくは８．０％以下、そしてさらに好ましくは５．０％以下である。上記面積率が１２．０％を超えると、第１の疎水性繊維含有層と、第２の疎水性繊維含有層との接合が強く、ウェットティッシュの湿潤強さは向上するものの、ウェットティッシュが水洗トイレに廃棄された際に、第１の疎水性繊維含有層と、第２の疎水性繊維含有層とが分離しにくくなり、ウェットティッシュの水解性が低下する場合があり、そしてウェットティッシュの剛軟度が高くなる（ウェットティッシュが硬くなる）傾向がある。
【００４２】
上記上限は、接合部の個数密度が低い場合、例えば、接合部が、好ましくは１０〜１，０００個／ｍ2、より好ましくは５０〜５００個／ｍ2の個数密度を有する場合に好ましい。
上記接合部の個数密度が低い場合としては、例えば、接合部が、線状の接合部である実施形態が挙げられる。
【００４３】
上記接合部の個数密度が高い場合、例えば、接合部が、１，０００〜１００，０００個／ｍ2、より好ましくは１０，０００〜７０，０００個／ｍ2の個数密度を有する場合には、上記面積率の上限は、好ましくは５．０％以下、より好ましくは４．５％以下、さらに好ましくは４．０％以下、そしてさらに好ましくは３．８％以下である。上記接合部の個数密度が高い場合としては、接合部が、点状の接合部である実施形態が挙げられる。
【００４４】
接合部の面積率は、以下の式によって算出される。
接合部の面積率（％）
＝１００×（接合部の総面積，ｍｍ2）／（複層シートの面積，ｍｍ2）
また、接合部の個数密度は、複層シート１ｍ2当たりの接合部の個数を意味する。
【００４５】
上記接合部の形状は、特に制限されず、上記接合部として、例えば、点状の接合部、例えば、円形、楕円形、矩形、三角形、星形、ハート形、任意のキャラクターの形状、記号形状等の接合部が挙げられる。
また、上記点状の接合部は、その間隔が、第１の疎水性繊維含有層及び第２の疎水性繊維含有層の各疎水性繊維の平均繊維長と所定の関係にあるものであれば特に制限されずに複層シートに配置されることができ、上記点状の接合部は、例えば、千鳥状、例えば、角千鳥状、６０°千鳥状等の配置で配置される。
【００４６】
上記接合部はまた、線状の接合部、例えば、直線状の接合部、非直線状の接合部、例えば、曲線状の接合部であってもよい。
上記線状の接合部は、例えば、並行して、又は並行せずに配置されうる。
【００４７】
本開示のウェットティッシュにおいて、接合部１つ当たりの面積は、接合部の面積率、接合部の形状、接合部の形状等によっても変化するが、上記接合部が点状の接合部である場合には、上記接合部は、１つ当たり、好ましくは０．４〜９．０ｍｍ2、より好ましくは０．４〜７．０ｍｍ2、そしてさらに好ましくは、１．０〜５．０ｍｍ2の面積を有する。上記面積が０．４ｍｍ2を下回ると、第１のシートと、第２のシートとの接合が不十分になる場合があり、そして上記面積が９．０ｍｍ2を上回ると、ウェットティッシュの湿潤強さが低下する傾向がある。
【００４８】
また、上記接合部がエンボス部である場合には、上記面積が０．４ｍｍ2を下回ると、エンボス部を形成するためのエンボスロールの突起が鋭角になり、ウェットティッシュに穴があく場合があり、そして湿潤強さを高くするためにエンボス部の量を増やすと、エンボス部の間隔を確保しにくくなり、そして上記面積が９．０ｍｍ2を上回ると、ユーザーの肌がエンボス部の硬さを感じやすくなる傾向がある。
【００４９】
上記接合部が線状の接合部である場合には、上記接合部は、好ましくは０．３〜３．０ｍｍ、より好ましくは０．５〜２．５ｍｍ、そしてさらに好ましくは１．０〜２．０ｍｍの幅を有する。上記幅が０．３ｍｍを下回ると、第１のシートと、第２のシートとの接合が不十分であり、ウェットティッシュの湿潤強さが不十分となる場合がある。上記幅が３．０ｍｍを上回ると、ウェットティッシュの湿潤強さが高くなるが、ウェットティッシュの水解性が低下する傾向がある。
【００５０】
また、上記接合部がエンボス部である場合には、上記幅が０．３ｍｍを下回ると、エンボス部を形成するためのエンボスロールの突起が鋭角になり、ウェットティッシュに穴があく場合がある。
【００５１】
本開示のウェットティッシュにおいて、第１の親水性繊維含有層及び第２の親水性繊維含有層のそれぞれは、所定量の親水性繊維を含み、そして第１の疎水性繊維含有層及び第２の疎水性繊維含有層のそれぞれは、所定量の疎水性繊維を含む。
なお、本明細書では、単に「繊維」と称する場合には、第１のシート、第２のシート、第１の親水性繊維含有層又は第２の親水性繊維含有層、あるいは第１の疎水性繊維含有層又は第２の疎水性繊維含有層に含まれる全ての繊維種が対象となる。
【００５２】
第１の親水性繊維含有層及び第２の親水性繊維含有層のそれぞれは、親水性繊維を９５〜１００質量％含み、好ましくは親水性繊維を９７〜１００質量％含み、そしてさらに好ましくは親水性繊維を１００質量％含む。第１の親水性繊維含有層及び第２の親水性繊維含有層が、上記量の親水性繊維を含むことにより、それらの層が肌触りに優れる。また、上記疎水性繊維が熱融着性繊維であり且つ上記接合部がエンボス部である場合には、エンボス部を形成するエンボスロールが汚れにくくなり、そしてユーザーがエンボス部に直接触れないため、ユーザーがエンボス部の硬さを感じにくくなる。
【００５３】
第１の疎水性繊維含有層及び第２の疎水性繊維含有層のそれぞれは、疎水性繊維を５〜３０質量％含み、好ましくは疎水性繊維を６〜２５質量％含み、そしてさらに好ましくは疎水性繊維を７〜２０質量％含む。上記疎水性繊維の比率が５質量％を下回ると、ウェットティッシュの湿潤強さが低下する傾向があり、そして上記疎水性繊維の比率が３０質量％を上回ると、水解性が低下する傾向にある。
【００５４】
また、上記疎水性繊維が熱融着性繊維であり且つ上記接合部がエンボス部である場合には、疎水性繊維の比率が５質量％を下回ると、エンボス部による、第１の疎水性繊維含有層と、第２の疎水性繊維含有層との接合力が低下し、ウェットティッシュの水解性は向上するものの、湿潤強さが低下し、使用時に破断する傾向があり、そして剛軟度も低下する（柔らかくなる）傾向がある。
【００５５】
さらに、上記疎水性繊維が熱融着性繊維であり且つ上記接合部がエンボス部である場合には、疎水性繊維の比率が３０質量％を上回ると、第１の疎水性繊維含有層と、第２の疎水性繊維含有層との接合力が高くなり、ウェットティッシュの湿潤強さは向上するものの、水解性に劣る傾向があり、そして剛軟度が高くなる（硬くなる）傾向がある。
【００５６】
第１の疎水性繊維含有層及び第２の疎水性繊維含有層のそれぞれは、親水性繊維をさらに含むことが好ましい。薬液の保持性の観点からである。
第１の疎水性繊維含有層が親水性繊維を含む場合には、第１の疎水性繊維含有層は、疎水性繊維及び親水性繊維を、それぞれ、５〜３０質量％及び７０〜９５質量％含み、好ましくは６〜２５質量％及び７５〜９４質量％含み、そしてさらに好ましくは７〜２０質量％及び８０〜９３質量％含む。
第２の疎水性繊維含有層が親水性繊維を含む場合に、第２の疎水性繊維含有層が疎水性繊維及び親水性繊維を含む好ましい比率は、第１の疎水性繊維含有層において説明したとおりである。
【００５７】
上記親水性繊維は、親水性を有し、その表面又は内部に水を保持できる繊維であれば特に制限されない。上記親水性繊維として、例えば、セルロース系繊維が挙げられ、上記セルロース系繊維としては、例えば、パルプ及び再生セルロース繊維が挙げられる。
上記パルプとしては、例えば、木材パルプ及び非木材パルプが挙げられる。上記木材パルプとしては、例えば、針葉樹パルプ及び広葉樹パルプが挙げられる。上記非木材パルプとしては、例えば、ワラパルプ、バガスパルプ、ヨシパルプ、ケナフパルプ、クワパルプ、竹パルプ、麻パルプ、綿パルプ（例えば、コットンリンター）等が挙げられる。
さらに、上記パルプは、叩解処理を受けていない非叩解パルプ、叩解処理を受けた叩解パルプ、又はそれらの組み合わせであることができる。
【００５８】
上記非叩解パルプは、７００ｍＬ以上のカナダ標準ろ水度を有することが好ましい。
なお、カナダ標準ろ水度は、カナディアン・スタンダード・フリーネス（ＣＳＦ）を意味し、ＪＩＳ  Ｐ  ８１２１−２２２０１２，パルプ−炉水試験方法−第２部：カナダ標準ろ水度法に従って測定される。
上記非叩解パルプの平均繊維長は、特に制限されないが、一般的には２〜４ｍｍであることが、経済性及び生産性の観点から好ましい。
【００５９】
上記叩解パルプは、非叩解パルプを、遊離状叩解、粘状叩解等の方法により叩解させたパルプであり、本体部分と、当該本体部分から延びるマイクロファイバー部分とを有する。ウェットティッシュが叩解パルプを含むことにより、ウェットティッシュの湿潤強さと、乾燥強さとが向上する。
上記叩解パルプは、４００〜６５０ｍＬのカナダ標準ろ水度を有することが好ましく、そして４００〜６００ｍＬのカナダ標準ろ水度を有することがより好ましい。
【００６０】
上記再生セルロース繊維としては、レーヨン、例えば、ビスコースから得られるビスコースレーヨン，ポリノジック及びモダール、セルロースの銅アンモニア塩溶液から得られる銅アンモニアレーヨン（「キュプラ」とも称される）；有機化合物及び水の混合溶液である有機溶剤を用いた有機溶剤紡糸法によって得られ、セルロース誘導体を経ないリヨセル、例えば、テンセル（商標）等が挙げられる。
【００６１】
上記再生セルロース繊維としては、吸水性、第１の親水性繊維含有層及び第２の親水性繊維含有層の形成のしやすさ、並びに経済性の観点から、レーヨン、特にビスコースレーヨンが好ましい。
さらに、上記セルロース系繊維としては、例えば、半合成セルロース繊維、例えば、アセテート繊維、例えば、トリアセテート繊維及びジアセテート繊維が挙げられる。
【００６２】
上記疎水性繊維としては、当技術分野で通常用いられるものが挙げられ、合成繊維であることが好ましい。上記合成繊維としては、単一の成分を含むもの、例えば、単一繊維、又は複数の成分を含むもの、例えば、複合繊維が挙げられる。
上記成分としては、例えば、ポリオレフィン系ポリマー、例えば、ポリエチレン及びポリプロピレン；ポリエステル系ポリマー、例えば、テレフタラート系ポリマー、例えば、ポリエチレンテレフタラート（ＰＥＴ），ポリブチレンテレフタラート，ポリペンチレンテレフタラート；ポリアミド系ポリマー、例えば、ナイロン６及びナイロン６，６；アクリル系ポリマー；ポリアクリロニトリル系ポリマー；及びそれらの変性物が挙げられる。
【００６３】
上記接合部がエンボス部である場合には、上記疎水性繊維は、熱融着性繊維を含むことが好ましく、そして低融点成分と、低融点成分よりも高い融点を有する高融点成分を含む複合繊維から成る熱融着性繊維を含むことがより好ましい。
【００６４】
上記熱融着性繊維において、低融点成分は、好ましくは１２０〜１８０℃、より好ましくは１３０〜１７０℃、そしてさらに好ましくは１４０〜１６０℃の融点を有する。上記融点が１２０℃を下回ると、第１のシート及び／又は第２のシートの乾燥温度を、低融点成分の融着を防ぐため、低融点成分の融点未満に下げる必要があり、ウェットティッシュの生産性が低下する傾向がある。
【００６５】
上記熱融着性繊維において、高融点成分は、好ましくは１７０〜３００℃、より好ましくは１８０〜２９０℃、さらに好ましくは２００〜２７０℃、そしてさらにいっそう好ましくは２２０〜２６０℃の融点を有する。上記融点が１７０℃を下回ると、エンボス工程の際に、低融点成分だけでなく、高融点成分も溶融し、エンボス部が固くなり、ウェットテッシュの肌触りが低下する場合がある。上記融点が３００℃を上回ると、経済性の観点から好ましくない。
【００６６】
上記熱融着性繊維において、低融点成分と、高融点成分とは、好ましくは５０〜１１０℃、より好ましくは６０〜１００℃、そしてさらに好ましくは７０〜９０℃の融点差を有する。上記融点差が５０℃を下回ると、エンボス工程において、低融点成分のみを溶融させることが難しくなる傾向があり、そして上記融点差が１１０℃を上回ると、低融点成分の融点が低くなり、第１のシート及び／又は第２のシートの乾燥時に高融点成分が溶融する場合があるか、又は高融点成分の融点が高くなり、経済性の観点から好ましくない。
【００６７】
上記低融点成分及び高融点成分は、特に制限されず、上記疎水性合成繊維として列挙されるポリマーの中から選択されうる。
上記低融点成分は、ＰＥＴよりも融点の低いテレフタラート系ポリマーであることが好ましく、そして上記高融点成分は、ＰＥＴであることが好ましい。
上記複合繊維としては、例えば、芯鞘タイプ、芯鞘の偏芯タイプ、サイドバイサイドタイプの繊維が挙げられる。
【００６８】
本開示のウェットティッシュでは、複層シートから分離した第１のシート及び第２のシートのそれぞれが、水解性の指標であるほぐれやすさ試験において、１００秒以下のほぐれやすさを有し、好ましくは９０秒以下、より好ましくは８０秒以下、そしてさらに好ましくは７０秒以下のほぐれやすさを有する。上記ほぐれやすさが１００秒を超えると、トイレの配管等の太さによっては、配管が詰まる場合がある。上記ほぐれやすさに特に下限はない。
【００６９】
なお、ＪＩＳ  Ｐ  ４５０１：１９９３，トイレットペーパーの「２．品質」の表１には、トイレットペーパーは、１００秒以内のほぐれやすさの規格を満たすべきことが記載されており、本開示のウェットティッシュは、水洗トイレに廃棄することを考慮すると、トイレットペーパーと同等のほぐれやすさを有することが好ましい。
【００７０】
本開示において、複層シートから分離された第１のシート及び第２のシートの水解性を対象とするのは、ウェットティッシュが水洗トイレに廃棄されると、水流により、比較的早い段階で第１のシート及び第２のシート、次いでそれらの断片に引きはがされることが多いためである。
【００７１】
なお、ＪＩＳ  Ｐ  ４５０１：１９９３，トイレットペーパーの「２．品質」の表１には、２枚以上重ねて巻き取ったものについては、それぞれ１枚ごとに上述のほぐれやすさの規格が適用されることが記載されている。
【００７２】
なお、上記複層シートは、ウェットティッシュを、２０±５℃，６５±５％ＲＨの条件下で２４時間乾燥させ、ウェットティッシュから薬液を蒸発させることにより得る。
【００７３】
本開示のウェットティッシュは、水流が弱い等、水洗トイレに廃棄された際に、第１のシート及び第２のシートに分離しない場合を想定すると、ウェットティッシュそのものが、ほぐれやすさ試験において、１００秒以下のほぐれやすさをさらに有することが好ましい。
【００７４】
なお、本明細書において、ほぐれやすさ試験は、ＪＩＳ  Ｐ  ４５０１：１９９３，トイレットペーパーの「４．５  ほぐれやすさ」に従って測定する。具体的には、以下の通りである。
【００７５】
水３００ｍＬ（水温２０℃±５℃）を入れた３００ｍＬのビーカーををマグネチックスターラーに載せ、回転子（直径３５ｍｍ，厚さ１２ｍｍの円盤状のもの）の回転数を６００±１０回転／分になるように調整する。ビーカーに一辺が１１４±２ｍｍの試験片を投入し、ストップウォッチを押す。回転子の回転数は試験片の抵抗によって、いったん約５００回転に下降し、試験片がほぐれるに従い回転数は上昇し、５４０回転までに回復した時点でストップウォッチを止め、その時間を１秒単位で測定する。ほぐれやすさの結果は、試験を５回行い、その平均値で表す。
【００７６】
本開示のウェットティッシュにおいて、薬液を含浸させる前のもの、すなわち、複層シートが、１５０ｍｍ以下の剛軟度を有し、好ましくは１４５ｍｍ以下、より好ましくは１４０ｍｍ以下の剛軟度を有し、そしてさらに好ましくは１３５ｍｍ以下の剛軟度を有する。上記剛軟度が１５０ｍｍを超えると、ユーザーがウェットティッシュに硬さを感じる傾向がある。なお、上記剛軟度には、特に下限はないが、一般的には、２０ｍｍ以上である。
【００７７】
本明細書では、上記剛軟度は、試験片の長さを「（２５±１）ｍｍ×（２５０±１）ｍｍ」から『（２５±１）ｍｍ×（２００±１）ｍｍ』に変更した以外は、ＪＩＳ  Ｌ  １９１３：２０１０，一般不織布試験方法の「６．７．３  ４１．５  カンチレバー法」に従って測定する。
【００７８】
なお、上記剛軟度は、複層シートの任意の方向において、例えば、上述のＪＩＳに記載されるたて方向及びよこ方向の両方において、例えば、第１のシート及び第２のシートの製造時の搬送方向及び直交方向の両方において、上述の範囲にあることが好ましい。
【００７９】
本開示のウェットティッシュは、幅２５ｍｍ当たり、１．０Ｎ以上、そして好ましくは１．１Ｎ以上の引張強さを有する。上記引張強さが、幅２５ｍｍ当たり１．０Ｎを下回ると、ウェットティッシュを取り出す際に、ウェットティッシュが破断する恐れがある。
本明細書において、ウェットティッシュの引張強さを、ウェットティッシュの「湿潤強さ」と称する場合があり、そしてウェットティッシュの幅２５ｍｍ当たりの引張強さの単位を「Ｎ／２５ｍｍ」で表わす場合がある。
【００８０】
なお、上記引張強さは、ウェットティッシュの任意の方向において、例えば、第１のシート及び第２のシートの製造時の搬送方向及び直交方向の両方において、上述の範囲にあることが好ましい。
【００８１】
上記引張強さは、下記相違点を除いて、ＪＩＳ  Ｐ  ８１３５：１９９８，紙及び板紙−湿潤引張強さ試験方法の「７．１  一般法」に従って測定する。
複層シートを幅２５ｍｍ×長さ１５０ｍｍに裁断して試料を作成し、当該試料を、質量比で２５０質量％の蒸留水に浸漬させ、次いで試料を金網の上で１分間静置する。次いで、２０℃及び相対湿度６５％雰囲気の条件下で、テンシロン型引張試験機に、上記試料を、チャック間隔１００ｍｍでセットし、上記試料を引張速度１００ｍｍ／分で引張試験し、試料の破断時の引張強さ（Ｎ）を測定する。
上述のように、複層シートは、ウェットティッシュを、２０±５℃，６５±５％ＲＨの条件下で２４時間乾燥させ、ウェットティッシュから薬液を蒸発させることにより得る。
【００８２】
本開示のウェットティッシュでは、第１の疎水性繊維含有層の繊維密度が、第１の親水性繊維含有層の繊維密度よりも高いことが好ましく、そして第２の疎水性繊維含有層の繊維密度が、第２の親水性繊維含有層の繊維密度よりも高いことが好ましい。本開示のウェットティッシュが、中間に繊維密度の高い層（第１の疎水性繊維含有層及び第２の疎水性繊維含有層）を有することにより、ウェットティッシュの使用時に、拭き取るべきもの、例えば、便等がウェットティッシュを通り抜けにくくなる。また、中間の繊維密度の高い層に、薬液を保持することができるので、ウェットティッシュが乾燥しにくくなる。
【００８３】
上記繊維密度は、各層（第１の疎水性繊維含有層、第２の疎水性繊維含有層、第１の親水性繊維含有層、及び第２の親水性繊維含有層）の坪量を、各層の厚さで除することにより算出し、比較する。
なお、上記坪量は、剥離した各層の質量を、その面積で除することにより算出される。上記厚さは、第１のシート（又は第２のシート）を、液体窒素に浸漬した上で２つに折り、そしてその断面を顕微鏡で観察することにより測定される。
【００８４】
本開示のウェットティッシュでは、第１のシート及び第２のシートに含まれる繊維、例えば、疎水性繊維及び親水性繊維の平均繊維長は、上記複層シートに形成される接合部の間隔と上述の条件を満たすものであれば特に制限されないが、疎水性繊維の平均繊維長及び親水性繊維の平均繊維長のそれぞれが、好ましくは６．５ｍｍ以下、より好ましくは６．０ｍｍ以下、そしてさらに好ましくは５．５ｍｍ以下である。上記平均繊維長が６．５ｍｍを超えると、第１のシート及び第２のシートに含まれる繊維の交絡点の絶対数が増えるため、水解性が低下する傾向がある。
なお、上記平均繊維長が長くなると、繊維同士の交絡点の絶対数が増えるため、水解性が低下し、湿潤強さが向上する傾向がある。
【００８５】
本開示のウェットティッシュでは、第１のシート及び第２のシートに含まれる繊維、例えば、疎水性繊維、及び親水性繊維、好ましくはパルプ以外の親水性繊維のそれぞれは、好ましくは２．０ｍｍ以上、より好ましくは２．５ｍｍ以上、そしてさらに好ましくは３．０ｍｍ以上の平均繊維長を有する。上記平均繊維長が２．０ｍｍを下回ると、第１のシート及び第２のシートの湿潤強さが低下し、使用時にウェットティッシュが破れる場合がある。
【００８６】
本開示の複層シートは、薬液を含まない状態で、好ましくは３０〜９０ｇ／ｍ2、より好ましくは４０〜８０ｇ／ｍ2、さらに好ましくは５０〜７０ｇ／ｍ2、そしてさらにいっそう好ましくは５５〜６５ｇ／ｍ2の坪量を有する。上記坪量が３０ｇ／ｍ2を下回ると、ウェットティッシュを取り出す際に、ウェットティッシュが破れる場合があり、上記坪量が９０ｇ／ｍ2を超えると、ユーザーがウェットティッシュの使用時に硬さを感じる場合がある。
【００８７】
本開示のウェットティッシュにおいて、第１のシート及び第２のシートのそれぞれは、薬液を含まない状態で、好ましくは１５〜４５ｇ／ｍ2、より好ましくは２０〜４０ｇ／ｍ2、さらに好ましくは２５〜３５ｇ／ｍ2、そしてさらにいっそう好ましくは２７〜３３ｇ／ｍ2の坪量を有する。上記坪量が１５ｇ／ｍ2を下回ると、水解性は向上するが、湿潤強さが低下する傾向があり、そして剛軟度が低くなる傾向がある。上記坪量が４５ｇ／ｍ2を超えると、湿潤強さが向上するが、水解性が低下する傾向があり、そして剛軟度が高くなる傾向がある。
【００８８】
本開示のウェットティッシュにおいて、第１の疎水性繊維含有層及び第２の疎水性繊維含有層、並びに第１の親水性繊維含有層及び第２の親水性繊維含有層のそれぞれは、薬液を含まない状態で、好ましくは７〜２３ｇ／ｍ2、より好ましくは１０〜２０ｇ／ｍ2、さらに好ましくは１２〜１８ｇ／ｍ2、そしてさらにいっそう好ましくは１３〜１７ｇ／ｍ2の坪量を有する。
【００８９】
本開示のウェットティッシュにおいて、複層シートは、好ましくは０．１０〜０．７０ｍｍ、より好ましくは０．１２〜０．６０ｍｍ，さらに好ましくは０．１４〜０．５０ｍｍ、そしてさらにいっそう好ましくは０．１６〜０．４０ｍｍの厚さを有する。上記厚さが０．１０ｍｍを下回ると、ウェットティッシュの水解性は向上するが、湿潤強さが低下する傾向があり、そして剛軟度が低くなる傾向がある。上記厚さが０．７０ｍｍを超えると、ウェットティッシュの湿潤強さが向上するが、水解性が低下する傾向があり、そして剛軟度が高くなる傾向がある。
上記複層シートの厚さは、複層シートのうち、接合部の存在しない領域の厚さを意味する。
【００９０】
本開示のウェットティッシュにおいて、第１のシート及び第２のシートのそれぞれは、乾燥状態において、好ましくは０．０５〜０．３５ｍｍ、より好ましくは０．０６〜０．３０ｍｍ，さらに好ましくは０．０７〜０．２５ｍｍ、そしてさらにいっそう好ましくは０．０８〜０．２０ｍｍの厚さを有する。上記厚さが０．０５ｍｍを下回ると、ウェットティッシュの水解性が向上するが、湿潤強さが低下する傾向があり、そして剛軟度が低くなる傾向がある。上記厚さが０．３５ｍｍを超えると、ウェットティッシュの湿潤強さが向上するが、水解性が低下する傾向があり、そして剛軟度が高くなる傾向がある。
なお、第１のシート及び第２のシートの厚さは、それらのうち、接合部の存在しない領域の厚さを意味する。
【００９１】
上述のように、複層シートは、ウェットティッシュを、２０±５℃，６５±５％ＲＨの条件下で２４時間乾燥させ、薬液を蒸発させることにより得る。また、第１のシート及び第２のシートは、複層シートから、第１のシート及び第２のシートを剥離させることにより得る。
また、第１のシート及び第２のシート、並びに複層シートの厚さは、株式会社大栄科学精器製作所製のＦＳ−６０ＤＳを用い、測定子：１５ｃｍ2，測定荷重：３ｇｆ／ｃｍ2の条件の下で測定する。
【００９２】
本開示の別の実施形態に従うウェットティッシュでは、第１の親水性繊維含有層及び第２の親水性繊維含有層が、積層シートの表層に配置され、そして積層シートが、積層シートの片面又は両面に、高圧水流が吹付けられることにより形成された畝溝構造を有する。
【００９３】
図４は、上記実施形態を示す図であり、図１のＩＩ−ＩＩ面における断面図に相当する。図４に示されるウェットティッシュ１では、第１の親水性繊維含有層２ａ及び第２の親水性繊維含有層３ａが、積層シート４の表層に配置され、そして積層シート４が、積層シート４の両面、すなわち、表面１０'及び表面１０''に、高圧水流が吹付けられることにより形成された、複数の畝部８と、複数の溝部９とを含む畝溝構造を有する。ウェットティッシュが、図４に示すような畝溝構造を有することにより、ウェットティッシュの両面において、汚れの除去性が向上する。
なお、第１のシート及び／又は第２のシートに畝部及び溝部を形成する工程は、「ウェットティッシュの製造方法」の箇所で説明する。
【００９４】
本開示のさらに別の実施形態に従うウェットティッシュは、第１のシート及び／又は第２のシートをクレープ処理することにより形成されたひだ構造を有する。ひだ構造を有することにより、ウェットティッシュの肌触りが向上し、そして汚れの除去性が向上する。
なお、ウェットティッシュにひだ構造を形成する工程は、「ウェットティッシュの製造方法」の箇所で説明する。
【００９５】
本開示のウェットティッシュにおいて、複層シートが含浸しうる薬液としては、当技術分野でウェットテッシュ用の薬液として用いられているものが特に制限なく挙げられるが、例えば、抗菌剤、界面活性剤、防腐剤等を含む水溶液が挙げられ、そして上記薬液は、蒸留水であってもよい。
【００９６】
＜ウェットティッシュの製造方法＞
本開示のウェットティッシュの製造方法は、以下の工程を含む。
（１）第１のシートを形成する工程
（２）第２のシートを形成する工程
（３）第２のシートを、第１の疎水性繊維含有層と、第２の疎水性繊維含有層とを向かい合わせて、第１のシートの上に積み重ね、積み重ねシートを形成し、上記積み重ねシートを接合することにより、複数の接合部を有する複層シートを形成する工程
以下、上記（１）〜（３）の工程を、それぞれ、工程（１）〜工程（３）と称する場合がある。
【００９７】
工程（１）は、以下の複数の工程にさらに分けられる。
（１ａ）第１の親水性繊維含有層の原料の水分散液を支持体上に供給し、上記支持体上に、第１の親水性繊維含有層のウェブを形成する工程
（１ｂ）高圧水流ノズルから、上記支持体上の第１の親水性繊維含有層のウェブに高圧水流を噴射して、繊維を交絡させ、第１の親水性繊維含有層を形成する工程
（１ｃ）第１の疎水性繊維含有層の原料の水分散液を支持体上に供給し、上記支持体上に第１の疎水性繊維含有層のウェブを形成する工程
（１ｄ）第１の親水性繊維含有層の高圧水流を噴射していない面に、第１の疎水性繊維含有層のウェブを積み重ね、水分を含む第１のシートを形成する工程
（１ｅ）水分を含む第１のシートを乾燥する工程
以下、上記（１ａ）〜（１ｅ）の工程を、それぞれ、工程（１ａ）〜工程（１ｅ）と称する場合がある。
【００９８】
工程（２）は、以下の複数の工程にさらに分けられる。
（２ａ）第２の親水性繊維含有層の原料の水分散液を支持体上に供給し、上記支持体上に、第２の親水性繊維含有層のウェブを形成する工程
（２ｂ）高圧水流ノズルから、上記支持体上の第２の親水性繊維含有層のウェブに高圧水流を噴射して、繊維を交絡させ、第２の親水性繊維含有層を形成する工程
（２ｃ）第２の疎水性繊維含有層の原料の水分散液を支持体上に供給し、上記支持体上に第２の疎水性繊維含有層のウェブを形成する工程
（２ｄ）第２の親水性繊維含有層の高圧水流を噴射していない面に、第２の疎水性繊維含有層のウェブを積み重ね、水分を含む第２のシートを形成する工程
（２ｅ）水分を含む第２のシートを乾燥する工程
以下、上記（２ａ）〜（２ｅ）の工程を、それぞれ、工程（２ａ）〜工程（２ｅ）と称する場合がある。
【００９９】
工程（１ａ）及び工程（２ａ）では、当技術分野に公知の方法に従って、それぞれ、第１の親水性繊維含有層及び第２の親水性繊維含有層の原料の水分散液を支持体上に供給し、支持体上に、それぞれ、第１の親水性繊維含有層及び第２の親水性繊維含有層のウェブを形成する。
【０１００】
工程（１ｂ）及び工程（２ｂ）では、それぞれ、第１の親水性繊維含有層のウェブ及び第２の親水性含有層のウェブに、高圧水流ノズルから放出される高圧水流を噴射し、第１の親水性繊維含有層及び第２の親水性繊維含有層を形成する。第１の親水性繊維含有層のウェブ及び第２の親水性含有層のウェブのそれぞれは、好ましくは０．０３〜０．２５ｋＷ／ｍ2、より好ましくは０．０４〜０．２０ｋＷ／ｍ2、さらに好ましくは０．０５〜０．１５ｋＷ／ｍ2、さらにいっそう好ましくは０．０６〜０．１２ｋＷ／ｍ2、そしてさらにいっそう好ましくは０．０７〜０．１０ｋＷ／ｍ2のエネルギーを受ける。
【０１０１】
上記エネルギーが０．０３ｋＷ／ｍ2を下回ると、繊維の交絡度が不十分となり、湿潤強さが低下する傾向がある。また、上記エネルギーが０．２５ｋＷ／ｍ2を上回ると、繊維の交絡が進行し、湿潤強さは向上するが、水解性が低下する傾向があり、そして剛軟度が高くなる傾向がある。
【０１０２】
なお、上記高圧水流エネルギーは、下記の式から算出される。
高圧水流エネルギー（ｋＷ／ｍ2）
＝１．６３×噴射圧力(kg／cm2)×噴射流量(m3／分)／搬送速度(M／分)／６０
ここで、噴射流量（ｍ3／分）は、以下の式から算出される。
噴射流量（ｍ3／分）
＝７５０×オリフィス開孔総面積（ｍ2）×噴射圧力（ｋｇ／ｃｍ2）0.495
なお、噴射圧力は、高圧水流ノズルから噴射された時点のノズル内部の圧力を意味し、噴射流量は、高圧水流ノズルから噴射される高圧水流の１分間の総量を意味し、そしてオリフィス開孔総面積は、高圧水流ノズルのノズル面積の総和を意味する。
【０１０３】
上記高圧水流ノズルは、７０〜１３０μｍの穴径を有することが好ましい。上記穴径が７０μｍよりも小さいと、ノズルが詰まりやすい傾向があり、そして上記穴径が１３０μｍよりも大きいと、繊維を交絡させる効率が低下する傾向がある。
高圧水流ノズルのピッチは、一般的には、０．３〜１．０ｍｍの範囲にある。
【０１０４】
高圧水流ノズルは、好ましくは０．５〜３．０ｃｍ、より好ましくは０．５〜２．０ｃｍ、そしてさらに好ましくは０．５〜１．０ｃｍの距離から、ウェブに高圧水流を吹付ける。上記間隔が０．５ｃｍ未満であると、ウェブが破れる場合があり、そして上記間隔が３．０ｃｍ超であると、ウェブに含まれる繊維の交絡が不十分となる傾向がある。
【０１０５】
工程（１ｃ）及び（２ｃ）では、当技術分野に公知の方法に従って、それぞれ、第１の疎水性繊維含有層の原料の水分散液及び第２の疎水性繊維含有層の水分散液を支持体上に供給し、それぞれ、上記支持体上に第１の疎水性繊維含有層のウェブ及び第２の疎水性繊維含有層のウェブを形成する。
【０１０６】
工程（１ｄ）では、第１の親水性繊維含有層の高圧水流を噴射していない面に、第１の疎水性繊維含有層のウェブを積み重ね、水分を含む第１のシートを形成する。第１の親水性繊維含有層と、第１の疎水性繊維含有層とは、乾燥する前に積み重ねられることにより、それらに含まれる繊維が絡み合い、第１の疎水性繊維含有層と、第１の親水性繊維含有層とが接合される。
【０１０７】
第１の疎水性繊維含有層と、第１の親水性繊維含有層との接合強度の観点からは、第１の疎水性繊維含有層が、親水性繊維をさらに含むことが好ましい。第１の疎水性繊維含有層の親水性繊維と、第１の親水性繊維含有層の親水性繊維とが、次の工程（１ｅ）において、水素結合を形成し、第１の疎水性繊維含有層と、第１の親水性繊維含有層とが接合されるからである。
【０１０８】
工程（２ｄ）は、工程（１ｄ）と同様であり、そして第２の疎水性繊維含有層と、第２の親水性繊維含有層との接合強度の観点から、第２の疎水性繊維含有層が、親水性繊維をさらに含むことが好ましい。
【０１０９】
工程（１ｅ）及び工程（２ｅ）では、当技術分野で公知の方法に従ってシートを乾燥する。第１のシート及び第２のシートのそれぞれは、好ましくは疎水性繊維の融点よりも低い温度、より好ましくは１０℃以上低い温度、さらに好ましくは２０℃以上低い温度、そしてさらにいっそう好ましくは３０℃以上低い温度で乾燥される。乾燥温度が疎水性繊維の融点に近いと、乾燥の際に疎水性繊維が溶融し、疎水性繊維が、他の繊維と融着し、ウェットティッシュの水解性が低下する場合がある。
なお、疎水性繊維が複数の成分を含む場合には、上記融点は、複数の成分の融点のうち、最も低いものを意味する。
【０１１０】
第１のシートが、疎水性繊維として、低融点成分及び高融点成分を含む複合繊維から成る熱融着性繊維を含む場合には、工程（１ｅ）では、第１のシートは、好ましくは第１のシートに含まれる低融点成分の融点よりも低い温度、より好ましくは１０℃以上低い温度、さらに好ましくは２０℃以上低い温度、そしてさらにいっそう好ましくは３０℃以上低い温度で乾燥される。乾燥温度が低融点成分の融点に近いと、乾燥の際に低融点成分が溶融して、熱融着性繊維が、他の繊維と融着し、ウェットティッシュの水解性が低下する場合がある。
第２のシートが、疎水性繊維として、低融点成分及び高融点成分を含む複合繊維から成る熱融着性繊維を含む場合も、同様である。
【０１１１】
なお、工程（１ｅ）及び工程（２ｅ）は、当技術分野で公知のドライヤー、例えば、ロール型ドライヤー、例えば、ヤンキードライヤーを用いて実施することができる。ロール型ドライヤーを用いて、第１のシートを乾燥する場合には、第１のシートを、第１の疎水性繊維含有層がロール型ドライヤーのロールに接しないように乾燥すること、すわなち、第１のシートを、第１の親水性繊維含有層をロール型ドライヤーのロールに接触させて乾燥することが好ましい。疎水性繊維の融着によるがロールの汚染を防止するためである。第２のシートに関しても同様である。
【０１１２】
工程（３）では、当技術分野で公知の方法により、第２のシートを、第１の疎水性繊維含有層と、第２の疎水性繊維含有層とを向かい合わせて、第１のシートの上に積み重ね、積み重ねシートを形成すると共に、上記積み重ねシートを接合することにより、複数の接合部を有する複層シートを形成する。
【０１１３】
例えば、上記接合部がエンボス部であり、且つ上記疎水性繊維が、低融点成分及び高融点成分を含む複合繊維から成る熱融着性繊維である実施形態では、低融点成分の融点以上且つ高融点成分の融点未満で積み重ねシートをエンボスすることが好ましく、低融点成分の融点より１０℃以上高く且つ高融点成分の融点より１０℃超低い温度で積み重ねシートをエンボスすることがより好ましく、低融点成分の融点より２０℃以上高く且つ高融点成分の融点より２０℃超低い温度で積み重ねシートをエンボスすることがさらに好ましく、そして低融点成分の融点より３０℃以上高く且つ高融点成分の融点より３０℃超低い温度で積み重ねシートをエンボスすることがさらにいっそう好ましい。
【０１１４】
エンボスの温度が、低融点成分の融点に近いと、低融点成分の溶融が不十分となり、第１のシート及び第２のシートの接合が不十分となるか、又はエンボス工程の時間が長くなる傾向がある。エンボスの温度が高融点成分の融点に近いと、高融点成分が溶融し、エンボス部が硬くなる場合がある。
【０１１５】
例えば、上記接合部が接着部又は粘着部である場合には、接着剤又は粘着剤を、第１の疎水性繊維含有層及び／又は第２の疎水性繊維含有層に塗工し、第１のシートを、第２のシートに、第１の疎水性繊維含有層と、第２の疎水性繊維含有層とを向かい合わせて積み重ね、そして第１のシート及び第２のシートを接合することにより、複層シートを形成することができる。
【０１１６】
本開示のウェットティッシュの製造方法は、工程（３）の次に、次の工程：
（４）複層シートに薬液を含浸させる工程、
を含むことができる。
以下、上記（４）の工程を、工程（４）と称する場合がある。
工程（４）では、当技術分野で公知の方法に従って、複層シートに薬液を含浸させる。
次に、図面を用いて、本開示のウェットティッシュの製造方法を説明する。
【０１１７】
図５は、本開示の実施形態の１つに従うウェットティッシュの製造方法、具体的には、工程（１）及び工程（２）を説明するための概略図である。
図５に示される製造装置１０１において、原料供給ヘッド１０２から、第１の親水性繊維含有層の原料の水分散液を支持体１０３の上に供給し、支持体１０３上に第１の親水性繊維含有層のウェブ１０４を形成する。
【０１１８】
次いで、ウェブ１０４を、吸引ボックス１０７によって脱水し、そしてウェブ１０４を、支持体１０３上に配置された２台の高圧水流ノズル１０５と、支持体１０３を間に挟んで高圧水流ノズル１０５に対向する位置に配置された、高圧水流ノズル１０５から噴射された水を回収する２台の吸引ボックス１０７との間を通過させる。通過の際、ウェブ１０４は、高圧水流ノズル１０５から高圧水流を受け、繊維同士が交絡し、水分を含む、第１の親水性繊維含有層１０６が形成される。
なお、高圧水流ノズル１０５の間隔、高圧水流から受けるエネルギー等によっては、第１の親水性繊維含有層１０６の高圧水流ノズル１０５側の面に畝部及び溝部が形成される場合がある。
【０１１９】
第１の親水性繊維含有層１０６の形成と並行して、原料供給ヘッド１１２から、第１の疎水性繊維含有層の原料の水分散液を支持体１１３の上に供給し、支持体１１３上に第１の疎水性繊維含有層のウェブ１１４を形成する。次いで、ウェブ１１４を、吸引ボックス１１７によって脱水し、脱水されたウェブ１１４を、搬送コンベア１１１に転写する。
【０１２０】
次いで、第１の親水性繊維含有層１０６の上に、搬送コンベア１１１にて搬送される、第１の疎水性繊維含有層のウェブ１１４を積み重ね、第１のシート１１２を形成する。
次いで、第１のシート１１２は、搬送コンベア１１３に転写され、次いで、乾燥ドライヤー１１３に転写される。乾燥ドライヤー１１３としては、例えば、ヤンキードライヤーが挙げられる。次いで、乾燥した、第１のシート１１３を、巻き取りロール１１４に巻き取る。
【０１２１】
第２のシートは、第１のシートと同様に、図５に示される製造装置１０１を用いて製造されうるため、説明は省略する。なお、製造に当たっては、原料の組成、原料の供給量を調整することにより、第２のシートの繊維組成、坪量等を調整することができる。
【０１２２】
図６は、本開示の実施形態の１つに従うウェットティッシュの製造方法、具体的には、工程（３）及び工程（４）を説明するための概略図である。
図６に示される製造装置１０１'では、巻き取りロール１１５から巻き出された第２のシート１１６を、巻き取りロール１１４から巻き出された第１のシート１１２の上に、第１の疎水性繊維含有層（図示せず）と、第２の疎水性繊維含有層（図示せず）とを向かい合わせて積み重ね、積み重ねシート１１７を形成する。
【０１２３】
次いで、積み重ねシート１１７を、加熱されている一対のエンボスロール１１８の間に通し、複数のエンボス部（図示せず）を有する複層シート１１９を形成する。複層シート１１９では、第１の疎水性繊維含有層（図示せず）と、第２の疎水性繊維含有層（図示せず）とを接合する、複数のエンボス部（図示せず）が形成される。
次いで、複層シート１１９を所望のサイズにカットし、カットされたシートを折り重ね、薬液を含浸させることにより、ウェットティッシュが完成する。
【０１２４】
本開示のさらに別の実施形態に従うウェットティッシュの製造方法は、第１のシート及び／又は第２のシートをクレープ処理する工程をさらに含む。クレープ処理することにより、ウェットティッシュが、ひだ構造を有し、汚れの除去性の向上、肌触りの向上等の効果を有する。
【０１２５】
第１のシートをクレープ処理する工程は、工程（１ｅ）の後に実施されることが好ましい。また、第２のシートをクレープ処理する工程は、工程（２ｅ）の後に実施されることが好ましい。
【０１２６】
上記クレープ処理は、例えば、図５において、乾燥ドライヤー１１３において、乾燥ドライヤー１１３の表面に付着している第１のシート１１２を、ドクター刃を用いて上記表面から引き離すことにより実施される。
【０１２７】
なお、本開示のウェットティッシュはまた、従来公知の工程、例えば、特開２０１２−２０２００４号明細書、特開２０１２−２０２１１号明細書、特開２０１３−７６１９６号明細書等に記載の工程を組み合わせて製造することができる。
【実施例】
【０１２８】
以下、例を挙げて本開示を説明するが、本開示はこれらの例に限定されるものではない。
［原材料］
［親水性繊維］
・非叩解パルプ
針葉樹晒クラフトパルプ（ＮＢＫＰ、ＣＳＦ：７４０ｍＬ）を準備した。
・叩解パルプ
上記針葉樹晒クラフトパルプをミキサーにかけ、ＣＳＦが６００ｍＬの叩解パルプを得た。
【０１２９】
・レーヨン（Ａ）
ダイワボウレーヨン（株）製のコロナ（平均繊維長５ｍｍ，０．７ｄｔｅｘ）を準備した。
・レーヨン（Ｂ）
オーミケンシ製のレーヨン（平均繊維長７ｍｍ、０．７ｄｔｅｘ）を準備した。
【０１３０】
［疎水性繊維］
・熱融着性繊維
帝人（株）製の芯鞘型複合繊維（商標名：テピルス，タイプ：ＴＪ０４ＢＮ，カット長５ｍｍ，２．２ｄｔｅｘ）を準備した。芯は融点２６５℃のＰＥＴであり、そして鞘は融点が１５０℃のテレフタラート系繊維であった。
【０１３１】
［製造例１］
叩解パルプ７０質量部と、レーヨン（Ａ）３０質量部とを含む第１の親水性繊維含有層の原料の水分散液Ｎｏ．１を準備した。図５に示される製造装置において、原料供給ヘッドから、第１の親水性繊維含有層の原料の水分散液Ｎｏ．１を、支持体（日本フィルコン（株）製  ＯＳ８０）の上に供給し、吸引ボックスから脱水して、第１の親水性繊維含有層のウェブＮｏ．１を形成した。
【０１３２】
次いで、第１の親水性繊維含有層のウェブＮｏ．１に、支持体の下面から水をサクションで吸引しながら、高圧水流ノズルから高圧水流を噴射し、第１の親水性繊維含有層Ｎｏ．１を得た。なお、高圧水流ノズルは、第１のシート用のウェブＮｏ．１の上方、約２ｃｍの距離に配置され、９２μｍの穴径と、０．５ｍｍの穴ピッチとを有していた。また、高圧水流から受けたエネルギーは、０．０８８（ＫＷ／ｍ2）であった。
【０１３３】
第１の親水性繊維含有層のウェブＮｏ．１の製造と並行して、叩解パルプ６０質量部と、非叩解パルプ３２質量部と、熱融着性繊維８質量部とを含む第１の疎水性繊維含有層の原料の水分散液Ｎｏ．１を準備した。図５に示される製造装置において、原料供給ヘッドから、第１の疎水性繊維含有層の原料の水分散液Ｎｏ．１を、支持体（日本フィルコン（株）製  ＯＳ８０）の上に供給し、吸引ボックスから脱水して、第１の疎水性繊維含有層のウェブＮｏ．１を形成した。
【０１３４】
疎水性繊維含有層のウェブＮｏ．１を、親水性繊維含有層Ｎｏ．１の上に積み重ねることにより、水分を含む、第１のシートＮｏ．１を形成し、第１のシートＮｏ．１を、１２０℃に保持されたヤンキードライヤーで、約４秒間乾燥した。乾燥後の第１のシートＮｏ．１は、疎水性繊維含有層Ｎｏ．１と、親水性繊維含有層Ｎｏ．１とが、水素結合等により接合されていた。
第２のシートＮｏ．１を、第１のシートＮｏ．１と同一の製法により得た。
【０１３５】
第２のシートＮｏ．１を、第１の疎水性繊維含有層Ｎｏ．１と、第２の疎水性繊維含有層Ｎｏ．１とを向かい合わせて、第１のシートＮｏ．１の上に積み重ねて、積み重ねシートＮｏ．１を形成し、次いで積み重ねシートＮｏ．１を、１６０℃に加熱された、一対のエンボスロールに通し、複数のエンボス部を有する複層シートＮｏ．１を形成した。なお、一対のエンボスロールは、搬送方向と直交する方向に回転軸線を有し、上側のロールの外周面に、直径２．２ｍｍの突起が、搬送方向に２０ｍｍ、直交方向に２０ｍｍのピッチで角千鳥状に配置され、下側のロールの表面は、フラットであった。
【０１３６】
複層シートＮｏ．１には、直径２．２ｍｍのエンボス部（面積約３．８ｍｍ2）が、搬送方向に２０ｍｍ、直交方向に２０ｍｍのピッチで角千鳥状に配置され、エンボス部の間隔は約１２ｍｍであり、そしてエンボス部は、複層シートに対して、１．７％の面積率を有していた。
複層シートＮｏ．１を、約２０ｃｍ×約１３ｃｍにカットし、薬液に含浸させて、ウェットティッシュＮｏ．１を製造した。
【０１３７】
［比較製造例１］
特許文献５に記載の方法に準拠して、ウェットティッシュを製造した。具体的には、叩解パルプ（ＣＳＦ：６００ｍＬ）２６質量部、非叩解パルプ（ＣＳＦ：７４０ｍＬ）５０質量部、レーヨン（Ｂ）２１質量部、及びフィルリル化セルロース繊維３質量部を、水と共に混合し、角型シートマシーンを用いて、湿式抄紙法により繊維ウェブを製造した。
【０１３８】
当該繊維ウェブを、１００メッシュのプラスチック製ネットに乗せ、下面から水をサクションで吸引しながら、高圧水流ノズル（ノズル径９２μ、０．５ｍｍピッチ）から、高圧水流を、上記繊維ウェブに噴射し、次いでロータリードライヤーで乾燥してシートＮｏ．２を得た。シートＮｏ．２に薬液を含浸させることにより、ウェットティッシュＮｏ．２を得た。なお、上記高圧水流から受けたエネルギーは、０．２８５（ＫＷ／ｍ2）であった。
【０１３９】
なお、フィブリル化セルロース繊維は、テンセル（レンチング社（オーストリア）、商品名、平均繊維長３ｍｍ、１．７ｄｔｅｘ）を、バッチ式離解機（相川鉄工製、パルパー）及び連続式離解機（相川鉄工（株）製、Ｂ型トップファイナー）により粘状叩解することにより準備し、フィブリル化セルロースの、重さ加重平均繊維長分布のピークにおける繊維長は３ｍｍであり、マイクロファイバー部分の質量は１．５４質量％であり、カナダ標準ろ水度は２００ｍＬであった。
【０１４０】
［実施例１及び比較例１］
製造例１及び比較製造例１において製造された、第１のシート、第２のシート、複層シート、ウェットティッシュの物性を評価した。
結果を、表１に示す。
【０１４１】
表１において、「坪量」は、シートの質量を、面積で除することにより算出した。
「厚さ」は、株式会社大栄科学精器製作所製のＦＳ−６０ＤＳ（測定子：１５ｃｍ2，測定荷重：３ｇｆ／ｃｍ2）を用いて測定し、３カ所の厚さの平均値を採用した。
【０１４２】
「湿潤強さ」は、ウェットティッシュに関しては、本明細書に記載の方法に従って測定し、そして第１のシート及び第２のシートに関しては、シートに、その２５０質量％の蒸留水を吸収させた後に、ウェットティッシュと同様に測定した。なお、引張強さは、島津製作所株式会社製のオートグラフ，ＡＧＳ−１ｋＮＧを用いて測定した。
【０１４３】
「ほぐれやすさ」は、本明細書に記載の方法に従って測定した。第１のシート及び第２のシートの場合には、一度、複層シートにエンボスを形成した後に、第１のシート及び第２のシートに分離し、ほぐれやすさ試験に供した。ウェットティッシュの場合には、そのままほぐれやすさ試験に供した。なお、ほぐれやすさは、アズワン株式会社製のペーパーほぐれやすさ試験用スターラーＴＴＰを用いて測定した。
【０１４４】
「剛軟度」は、本明細書に記載の方法に従って測定した。
なお、表１では、「湿潤」と記載されるものは、薬液又は蒸留水を含む状態で測定されたものであり、そして「乾燥」と記載されるものは、薬液又は蒸留水を含まない状態で測定されたものである。
【０１４５】
【表１】
2015188711.tif 000003
【０１４６】
表１より、実施例１では、ウェットティッシュの搬送方向及び直交方向の引張強さが、１．０Ｎ／２５ｍｍ以上であり、そして第１のシート及び第２のシートのほぐれやすさが１００秒未満であり、湿潤強さと、水解性とを両立していることが分かる。
【０１４７】
［参考製造例１］
叩解パルプ４５質量部と、非叩解パルプ３２質量部と、レーヨン（Ａ）１５質量部と、熱融着性繊維８質量部とを含む第１のシートの原料Ｎｏ．１を準備した。図５に示される製造装置において、原料供給ヘッドから、第１のシートの原料Ｎｏ．１を、支持体（日本フィルコン（株）製  ＯＳ８０）の上に供給し、吸引ボックスから脱水して、第１のシート用のウェブＮｏ．１１を形成した。
【０１４８】
次いで、第１のシート用のウェブＮｏ．１１に、支持体の下面から水をサクションで吸引しながら、高圧水流ノズルから高圧水流を噴射し、第１のシートＮｏ．１１を得た。なお、高圧水流ノズルは、第１のシート用のウェブＮｏ．１１の上方、約２ｃｍの距離に配置され、９２μｍの穴径と、０．５ｍｍの穴ピッチとを有していた。また、高圧水流から受けたエネルギーは、０．０８８（ＫＷ／ｍ2）であった。
【０１４９】
次いで、第１のシートＮｏ．１１を、１２０℃に保持されたヤンキードライヤーで、約４秒間乾燥した。
第２のシートＮｏ．１１を、第１のシートＮｏ．１１と同一の製法により得た。
【０１５０】
第１のシートＮｏ．１１の上に、第２のシートＮｏ．１１を積み重ねて、積み重ねシートＮｏ．１１を形成し、次いで積み重ねシートＮｏ．１１を、１６０℃に加熱された、一対のエンボスロールに通し、複数のエンボス部を有する複層シートＮｏ．１１を形成した。なお、一対のエンボスロールは、製造例１で用いられたものと同一であった。
複層シートＮｏ．１を、約２０ｃｍ×約１３ｃｍにカットし、薬液に含浸させて、ウェットティッシュＮｏ．１を製造した。
【０１５１】
［参考製造例２］
一対のエンボスロールの上側のロールを、直径０．８８ｍｍの突起が、直交方向に４．５ｍｍのピッチで、６０°千鳥状に配置されているものに変更した以外は、参考製造例１と同様にして、第１のシートＮｏ．１２，第２のシートＮｏ．１２，複層シートＮｏ．１２及びウェットティッシュＮｏ．１２を製造した。
複層シートＮｏ．１２には、直径０．８８ｍｍのエンボス部（面積約０．６ｍｍ2）が、直交方向に４．５ｍｍのピッチで６０°千鳥状に配置され、エンボス部の間隔は約３．６ｍｍであり、そしてエンボス部は、複層シートに対して、３．４％の面積率を有していた。
【０１５２】
［参考製造例３］
一対のエンボスロールの上側のロールを、その外周面に、回転軸線と直交する方向に突出する幅１．５ｍｍの突状部が、１０ｍｍのピッチで連続して配置されているものに変更した以外は、参考製造例１と同様にして、第１のシートＮｏ．１３，第２のシートＮｏ．１３，複層シートＮｏ．１３及びウェットティッシュＮｏ．１３を製造した。
複層シートＮｏ．１３には、搬送方向に延びる幅１．５ｍｍのエンボス部が、直交方向に１０ｍｍのピッチでストライプ状に配置され、エンボス部間の間隔は８．５ｍｍであり、そしてエンボス部は、複層シートに対して、１５％の面積率を有していた。
【０１５３】
［参考例１〜３］
参考製造例１〜３において製造された、第１のシート、第２のシート、複層シート、ウェットティッシュの物性を評価した。
結果を、表２に示す。
【０１５４】
【表２】
2015188711.tif 000004
【０１５５】
本願発明の直接の実施例ではないが、表２より、エンボスの間隔がレーヨン平均繊維長よりも短い場合であっても、水解性に優れることが示唆される。また、表２より、接着部の面積率が高い場合であっても、水解性に優れることが示唆される。
【０１５６】
具体的には、本開示は以下のＪ１〜Ｊ１６に関する。
［Ｊ１］
第１のシート及び第２のシートを備える複層シートを含む、水解性を有するウェットティッシュであって、
第１のシートが、親水性繊維を９５〜１００質量％含む第１の親水性繊維含有層と、疎水性繊維を５〜３０質量％含む第１の疎水性繊維含有層とを含み、そして第２のシートが、親水性繊維を９５〜１００質量％含む第２の親水性繊維含有層と、疎水性繊維を５〜３０質量％含む第２の疎水性繊維含有層とを含み、
第１の疎水性繊維含有層が、第２の疎水性繊維含有層と隣接して配置され、
上記複層シートが、第１の疎水性繊維含有層と、第２の疎水性繊維含有層とを接合し且つ間隔をおいて配置された、複数の接合部を有し、
上記複数の接合部の上記間隔が、第１の疎水性繊維含有層の疎水性繊維の平均繊維長の０．６倍以上且つ第２の疎水性繊維含有層の疎水性繊維の平均繊維長の０．６倍以上であり、
上記複数の接合部が、上記複層シートに対して、０．５〜１２．０％の面積率を有し、
上記複層シートから分離された第１のシート及び第２のシートのそれぞれが、ほぐれやすさ試験において、１００秒以下のほぐれやすさを有し、
上記複層シートが、１５０ｍｍ以下の剛軟度を有し、そして
上記ウェットティッシュが、幅２５ｍｍ当たり、１．０Ｎ以上の引張強さを有する、
ことを特徴とする、上記ウェットティッシュ。
【０１５７】
［Ｊ２］
第１の疎水性繊維含有層の繊維密度が、第１の親水性繊維含有層の繊維密度よりも高く、そして／又は第２の疎水性繊維含有層の繊維密度が、第２の親水性繊維含有層の繊維密度よりも高い、Ｊ１に記載のウェットティッシュ。
［Ｊ３］
第１の親水性繊維含有層及び第２の親水性繊維含有層が、上記積層シートの表層に配置され、そして上記積層シートが、上記積層シートの片面又は両面に、高圧水流が吹付けられることにより形成された畝溝構造を有する、Ｊ１又はＪ２に記載のウェットティッシュ。
【０１５８】
［Ｊ４］
第１の疎水性繊維含有層及び第２の疎水性繊維含有層のそれぞれが、上記疎水性繊維として、低融点成分と、低融点成分よりも高い融点を有する高融点成分とを含む複合繊維から成る熱融着性繊維を含む、Ｊ１〜Ｊ３のいずれか一項に記載のウェットティッシュ。
【０１５９】
［Ｊ５］
上記接合部がエンボス部であり、上記エンボス部において、第１の疎水性繊維含有層の疎水性繊維の低融点成分の少なくとも一部が、第２の疎水性繊維含有層に含まれる繊維と融着しており、そして／又は第２の疎水性繊維含有層の疎水性繊維の低融点成分の少なくとも一部が、第１の疎水性繊維含有層に含まれる繊維と融着している、Ｊ４に記載のウェットティッシュ。
【０１６０】
［Ｊ６］
第１の疎水性繊維含有層の疎水性繊維及び／又は第２の疎水性繊維含有層の疎水性繊維が、６．５ｍｍ以下の平均繊維長を有する、Ｊ１〜Ｊ５のいずれか一項に記載のウェットティッシュ。
［Ｊ７］
上記複数の接合部が、１つ当たり、０．４〜９ｍｍ2の面積を有する、Ｊ１〜Ｊ６のいずれか一項に記載のウェットティッシュ。
【０１６１】
［Ｊ８］
第１の親水性繊維含有層及び第２の親水性繊維含有層のそれぞれが、１００質量％の親水性繊維を含み、そして第１の疎水性繊維含有層及び第２の疎水性繊維含有層のそれぞれが、５〜３０質量％の疎水性繊維及び７０〜９５質量％の親水性繊維を含む、Ｊ１〜Ｊ７のいずれか一項に記載のウェットティッシュ。
【０１６２】
［Ｊ９］
第１の親水性繊維含有層の親水性繊維及び／又は第２の親水性繊維含有層の親水性繊維が、パルプ及び再生セルロースを含む、Ｊ１〜Ｊ８のいずれか一項に記載のウェットティッシュ。
［Ｊ１０］
上記ウェットティッシュが、第１のシート及び／又は第２のシートをクレープ処理することにより形成されたひだ構造を有する、Ｊ１〜Ｊ９のいずれか一項に記載のウェットティッシュ。
【０１６３】
［Ｊ１１］
Ｊ１〜Ｊ１０のいずれか一項に記載のウェットティッシュの製造方法であって、
次の各ステップ、
（１）第１のシートを形成するステップ、
（２）第２のシートを形成するステップ、及び
（３）第２のシートを、第１の疎水性繊維含有層と、第２の疎水性繊維含有層とを向かい合わせて、第１のシートの上に積み重ねることにより積み重ねシートを形成するとともに、上記積み重ねシートを接合することにより、複数の接合部を有する複層シートを形成するステップ、
を含むことを特徴とする、上記方法。
【０１６４】
［Ｊ１２］
ステップ（１）が、
（１ａ）第１の親水性繊維含有層の原料の水分散液を支持体上に供給し、上記支持体上に、第１の親水性繊維含有層のウェブを形成するステップ、
（１ｂ）高圧水流ノズルから、上記支持体上の第１の親水性繊維含有層のウェブに高圧水流を噴射して、繊維を交絡させ、第１の親水性繊維含有層を形成するステップ、
（１ｃ）第１の疎水性繊維含有層の原料の水分散液を支持体上に供給し、上記支持体上に第１の疎水性繊維含有層のウェブを形成するステップ、
（１ｄ）第１の親水性繊維含有層の高圧水流を噴射していない面に、第１の疎水性繊維含有層のウェブを積み重ね、水分を含む第１のシートを形成するステップ、及び
（１ｅ）水分を含む第１のシートを乾燥するステップ、
をさらに含む、Ｊ１１に記載の方法。
【０１６５】
［Ｊ１３］
ステップ（２）が、
（２ａ）第２の親水性繊維含有層の原料の水分散液を支持体上に供給し、上記支持体上に、第２の親水性繊維含有層のウェブを形成するステップ、
（２ｂ）高圧水流ノズルから、上記支持体上の第２の親水性繊維含有層のウェブに高圧水流を噴射して、繊維を交絡させ、第２の親水性繊維含有層を形成するステップ、
（２ｃ）第２の疎水性繊維含有層の原料の水分散液を支持体上に供給し、上記支持体上に第２の疎水性繊維含有層のウェブを形成するステップ、
（２ｄ）第２の親水性繊維含有層の高圧水流を噴射していない面に、第２の疎水性繊維含有層のウェブを積み重ね、水分を含む第２のシートを形成するステップ、
（２ｅ）水分を含む第２のシートを乾燥するステップ、
をさらに含む、Ｊ１１又はＪ１２に記載の方法。
【０１６６】
［Ｊ１４］
第１の疎水性繊維含有層及び第２の疎水性繊維含有層のそれぞれが、上記疎水性繊維として、低融点成分と、当該低融点成分よりも高い融点を有する高融点成分とを含む複合繊維から成る熱融着性繊維を含み、ステップ（１）において、水分を含む第１のシートを、第１の疎水性繊維含有層の上記疎水性繊維の上記低融点成分の融点よりも低い温度で乾燥し、そしてステップ（２）において、水分を含む第２のシートを、第２の疎水性繊維含有層の上記疎水性繊維の上記低融点成分の融点よりも低い温度で乾燥する、Ｊ１１〜Ｊ１３のいずれか一項に記載の方法。
【０１６７】
［Ｊ１５］
ステップ（３）において、上記積み重ねシートを、第１の疎水性繊維含有層の上記疎水性繊維の上記低融点成分及び第２の疎水性繊維含有層の上記疎水性繊維の上記低融点成分の融点以上であって、第１の疎水性繊維含有層の上記疎水性繊維の上記高融点成分及び第２の疎水性繊維含有層の上記疎水性繊維の上記高融点成分の融点未満である温度でエンボスすることにより、複数の接合部を有する複層シートを形成する、Ｊ１４に記載の方法。
【０１６８】
［Ｊ１６］
ステップ（１ｅ）において、水分を含む第１のシートを、第１の親水性繊維含有層をロール型ドライヤーのロールに接触させながら乾燥する、Ｊ１２に記載の方法。
［Ｊ１７］
ステップ（２ｅ）において、水分を含む第２のシートを、第２の親水性繊維含有層をロール型ドライヤーのロールに接触させながら乾燥する、Ｊ１３に記載の方法。
【０１６９】
［Ｊ１８］
ステップ（１）において、第１のシートをクレープ処理するステップをさらに含み、そして／又はステップ（２）において、第２のシートをクレープ処理するステップをさらに含む、Ｊ１１〜Ｊ１７のいずれか一項に記載の方法。
【符号の説明】
【０１７０】
１    ウェットティッシュ
２    第１のシート
２ａ    第１の親水性繊維含有層
２ｂ    第１の疎水性繊維含有層
３    第２のシート
３ａ    第２の親水性繊維含有層
３ｂ    第２の疎水性繊維含有層
４    複層シート
５    接合部
６    疎水性繊維
７    交絡点
８    畝部
９    溝部
１０    表面
１０１    製造装置
１０２，１１２    原料供給ヘッド
１０３，１１３    支持体
１０４，１１４    ウェブ
１０５    高圧水流ノズル
１０６    第１の親水性繊維含有層
１０７    吸引ボックス
１１１，１１３    搬送コンベア
１１２    第１のシート
１１４，１１５    巻き取りロール
１１６    第２のシート
１１７    積み重ねシート
１１８    エンボスロール
１１９    複層シート
【図１】
2015188711.tif 000005
【図２】
2015188711.tif 000006
【図３】
2015188711.tif 000007
【図４】
2015188711.tif 000008
【図５】
2015188711.tif 000009
【図６】
2015188711.tif 000010